ПОЛИЭТИЛЕН С ВЫСОКОЙ ПРОЧНОСТЬЮ РАСПЛАВА ДЛЯ ИСПОЛЬЗОВАНИЯ В ПЛЕНКАХ

1. Способ изготовления пленки, особенно хорошо приспособленной для применений пленки, причем указанный способ включает стадии:
3
3
a) выбор целевой полиэтиленовой смолы, у которой плотность, при определении согласно стандарту ASTM D792, составляет от 0,90 г/см до 0,955 г/см, и индекс расплава, при определении согласно стандарту ASTM D1238 (2,16 кг, 190°C), составляет от 0,01 г/10 мин до 10 г/10 мин;
b) реакция производного алкоксиамина в количестве, составляющем менее чем 900 частей производного на миллион частей суммарной массы полиэтиленовой смолы, с целевой полиэтиленовой смолой в количестве и в условиях, достаточных для увеличения прочности расплава полиэтиленовой смолы; и
c) образование пленки, включающей прореагировавшую целевую полиэтиленовую смолу.
2. Способ по п.1, в котором производное алкоксиамина соответствует формуле:
1
2
3
(R)(R)N-O-R,
1
2
4
42
4
42
1
2
3
где каждый из R и R, независимо друг от друга, представляет собой атом водорода, алкил C-C или арил C-C или замещенные углеводородные группы, включающие O и/или N, и где R и R могут вместе образовывать кольцевую структуру; и R представляет собой атом водорода, углеводородную или замещенную углеводородную группу, включающую O и/или N.
3. Способ по п.1, в котором производное алкоксиамина представляет собой сложный эфир гидроксиламина.
4. Способ по п.3, в котором сложный эфир гидроксиламина представляет собой 9-(ацетилокси)-3,8,10-триэтил-7,8,10-триметил-1,5-диокса-9-азаспиро[5.5]ундец-3-ил]метилоктадеканоат.
5. Способ по п.1, в котором полученная пленка представляет собой усадочную пленку.
6. Пленка, включающая:
a) от 10 до 90 мас.% полиэтиленового полимера, полученного следующим образом:
3
3
i) выбор целевой полиэтиленовой смолы, у которой плотность, при определении согласно стандарту ASTM D792, составляет от 0,90 г/см до 0,955 г/см, и индекс расплава, при определении согласно стандарту ASTM D1238 (2,16 кг, 190°C), составляет от 0,01 г/10 мин до 10 г/10 мин;
ii) реакция указанного целевого полиэтилена с производным алкоксиамина в количестве, составляющем менее чем 900 частей производного на миллион частей суммарной массы полиэтиленовой смолы, в условиях, достаточных для увеличения прочности расплава целевой полиэтиленовой смолы; и
b) от 10 до 90 мас.% композиции полиэтилена низкой плотности.
3
7. Пленка по п.6, в которой у указанного целевого полиэтилена плотность составляет от 0,920 до 0,935 г/см.
8. Пленка по п.6, в которой у указанного целевого полиэтилена индекс расплава составляет от 0,01 до 3 г/10 мин.
9. Пленка по п.6, в которой у указанного целевого полиэтилена молекулярно-массовое распределение Mw/Mn составляет менее чем приблизительно 5.
10. Пленка по п.6, у которой усадочное напряжение в машинном направлении составляет чем 20 сН, и мутность составляет менее чем 15%.
11. Пленка по п.6, у которой прочность на разрыв в машинном направлении составляет более чем 100 г, и прочность на разрыв в поперечном направлении составляет более чем 700 г.
10
2
12. Пленка по п.6, у которой соотношение индексов расплава I/I целевого полиэтилена составляет более чем 9.
13. Пленка по п.6, у которой у целевого полиэтилена соотношение (вязкость при 0,1 рад/с)/(вязкость при 100 рад/с), измеренное при 190°C, составляет более чем 8.
14. Пленка по п.6, в которой у целевого полиэтилена величина tgδ при 0,1 рад/с, измеренная при 190°C, составляет менее чем 4.
15. Пленка по п.6, у которой прочность расплава целевого полиэтилена, измеренная при 190°C, составляет более чем 5.
16. Пленка по п.6, в которой величина gpcBR целевого полиэтилена составляет более чем 0,03.